Brevet FR3075091A1 (20190621)

REVENDICATIONS1. Film multicouche comprenant : - une couche adhesive A d'epaisseur allant de 7 a 50 p.m et constituee par une composition auto-adhesive thermofusible extrudable a qui a un indice d'ecoulement (ou MFI), mesure pour une temperature de 190°C et un poids total de 2,16 kg, allant de 0,01 a 200 g/10 minutes ; - une couche thermoscellable et seeable B constituee par une composition b ; - une couche complexable C constituee par une composition c ; les couches B et C etant liees entre elles par la couche A ; et ledit film etant caracterise en ce que une des compositions b et c est une composition t a base d'un materiau thermoplastique P comprenant, sur la base de son poids total, de 0,1 a 5 % en poids d'un tensio-actif non ionique T dont la masse molaire en poids est inferieure a 1000 g/mole et qui comprend au moins une chaine aliphatique lineaire saturee de 10 a 22 atomes de carbone.\n<CLM>\1\tFilm multicouche selon la revendication 1, caracterise en ce que le tensio-actif non ionique T est un polyol esterifie par au moins un acide gras lineaire sature comprenant de 10 a 22 atomes de carbone.\n<CLM>\1\tFilm multicouche selon Tune des revendications 1 ou 2, caracterise en ce que le tensio-actif non ionique T est choisi parmi un ester de sorbitane, un ester de mono- ou di- glycerol et un ester d'un poly(oxyethylene).\n<CLM>\1\tFilm multicouche selon Tune des revendications 1 a 3, caracterise en ce que le tensio-actif non ionique T est un monoester de sorbitane de formule : HO OH \ / 0 0 0)c OH (I) Page 20 dans laquelle R est un radical alkyle lineaire comprenant de 12 a 18 atomes de carbone.\n<CLM>\1\tFilm multicouche selon Tune des revendications 1 a 4, caracterise en ce que le 5 materiau thermoplastique P est un materiau polyolefinique qui est compris dans la composition t a raison dune quantite d'au moins 92 % en poids, sur la base du poids total de ladite composition.\n<CLM>\1\tFilm multicouche selon Tune des revendications 1 a 5, caracterise en ce que la 10 composition b constitutive de la couche thermoscellable et seeable B est la composition t.\n<CLM>\1\tFilm multicouche selon Tune des revendications 1 a 6, caracterise en ce que la composition a de la couche adhesive A comprend, sur la base du poids total de ladite composition a : 15 - de 40 a 70 % en poids d'une composition al de copolymeres blocs styreniques comprenant au moins un bloc elastomere, ladite composition al etant constituee, sur la base de son poids total : - de 30 a 90 % en poids d'au moins un copolymere dibloc choisi dans le groupe comprenant les SI, SBI, SIB, SB, SEB, et SEP, et 20 - de 10 a 70 % en poids d'au moins un copolymere tribloc choisi dans le groupe comprenant les SIS, SIBS, SBS, SEBS et SEPS ; la teneur en motifs styreniques totale de ladite composition al variant de 10 a 40 % en poids sur la base du poids total de al ; et - de 30 a 60 % en poids d'une ou plusieurs resines tackifiantes a2. 25\n<CLM>\1\tFilm multicouche selon Tune des revendications 1 a 7, caracterise en ce que la couche adhesive A a une epaisseur allant de 8 a 25 nm.\n<CLM>\1\tFilm multicouche selon Tune des revendications 1 a 8, caracterise en ce qu'il 30 comprend egalement une couche de liaison D, reliant la couche A a la couche B, et/ou une couche de liaison E, reliant la couche A a la couche C.\n<CLM>\1\tProcede de fabrication du film multicouche tel que defini dans Tune des revendications 1 a 9, caracterise en ce qu'il comprend la co-extrusion de la composition auto- Page 21 adhesive thermofusible a et des compositions b et c, a une temperature comprise entre 150°C et 260°C.\n<CLM>\1\tProcede de fabrication du film multicouche selon la revendication 10, caracterise 5 en ce que la co-extrusion est realisee par un procede de soufflage de gaine, ledit procede comprenant : (i) l'introduction, dans des extrudeuses separees, des compositions et materiaux constitutifs des couches A, B, C, et le cas echeant D et E, sous la forme de granules de taille comprise entre 1 et 10 mm, de preference entre 2 et 5 mm, puis 10 (ii) la transformation par chauffage desdits granules a retat de liquide visqueux, puis (iii) le passage des flux correspondants a travers une tete d'extrusion comprenant un ensemble de filieres annulaires coplanaires et concentriques portees chacune a une temperature inferieure a 260°C, de maniere a former une bulle tubulaire a plusieurs 15 couches, dont l'ordre des couches correspond a celui desire pour le film final, puis (iv) l'expansion radiale (relativement au plan des filieres annulaires) et retirement (dans le sens perpendiculaire audit plan) de la bulle, puis (v) le refroidissement de ladite bulle. 20\n<CLM>\1\tUtilisation du film multicouche tel que defini dans Tune des revendications 1 a 9 pour la fabrication d'emballages refermables.